(57)【要約】      （修正有）【課題】耐加水分解性に優れ、太陽電池用フロントシートに適したポリエステル組成物、その製造方法を提供する。【解決手段】ジカルボン酸成分とジオール成分とをエステル化反応し、次いで重縮合反応を行い、連続的にポリエステルを製造するに際して、エステル化反応率が９０〜９５％、温度が２３０〜２４０℃であるエステル化反応物に、得られるポリエステル組成物に対して１．０〜３．０ｍｏｌ／ｔｏｎのリン酸アルカリ金属化合物を０．２０〜０．５０ｗｔ％のジオール溶液と１．５〜５．０ｍｏｌ／ｔｏｎのリン酸とを連続的に添加し、重縮合触媒の存在下、重縮合反応することを特徴とするポリエステル組成物の製造方法。【選択図】なし【特許請求の範囲】
【請求項１】
ジカルボン酸成分とジオール成分とをエステル化反応し、次いで重縮合反応を行い、連続的にポリエステルを製造するに際して、エステル化反応率が９０〜９５％、温度が２３０〜２４０℃であるエステル化反応物に、得られるポリエステル組成物に対して１．０〜３．０ｍｏｌ／ｔｏｎのリン酸アルカリ金属化合物を０．２０〜０．５０ｗｔ％のジオール溶液と１．５〜５．０ｍｏｌ／ｔｏｎのリン酸とを連続的に添加し、重縮合触媒の存在下、重縮合反応することを特徴とするポリエステル組成物の製造方法。
【請求項２】
リン酸アルカリ金属化合物がリン酸二水素ナトリウムであること特徴とする請求項１に記載のポリエステル組成物の製造方法。
【請求項３】
ジカルボン酸成分に対するジオール成分のモル比率が１．０５〜１．３０であることを特徴とする請求項１または２に記載のポリエステル組成物の製造方法。
【請求項４】
リン酸アルカリ金属化合物およびリン酸のジオール溶液のｐＨが３〜５であることを特徴とする請求項１〜３のいずれか１項に記載のポリエステル組成物の製造方法。
【請求項５】
リン酸アルカリ金属化合物およびリン酸を添加する前に金属元素がアルカリ金属、アルカリ土類金属、マンガンより選ばれる少なくとも1種の金属塩をエステル化反応物に添加することを特徴とする請求項１〜４のいずれか１項に記載のポリエステル組成物の製造方法。
【請求項６】
マンガンの金属塩が酢酸マンガンであり、２．０〜５．０ｗｔ％のジオール溶液として添加することを特徴とする請求項５項に記載のポリエステル組成物の製造方法。
【請求項７】
酢酸マンガンのジオール溶液の温度を５〜２５℃で保持しながら添加することを特徴とする請求項６項に記載のポリエステル組成物の製造方法。
【請求項８】
重縮合反応の最終到達温度が２７５〜２８５℃であることを特徴とする請求項１〜７のいずれか１項に記載のポリエステル組成物の製造方法。
【請求項９】
重縮合反応で得られたポリエステル組成物を、引き続き固相重合反応することを特徴とする請求項１〜８のいずれか１項に記載のポリエステル組成物の製造方法。
【請求項１０】
請求項１〜９のいずれか１項に記載の製造方法で得られるポリエステル組成物。
【請求項１１】
ポリエステル組成物が太陽電池フロントシート用であることを特徴とする請求項1０に記載のポリエステル組成物。
【発明の詳細な説明】
【技術分野】
【０００１】
本発明は、安価で、白色異物が少なく耐加水分解性に優れたポリエステル組成物の製造方法に関する。
【背景技術】
【０００２】
ポリエステルは機械特性、熱特性、耐薬品性、電気特性、成形性に優れ、様々な用途に用いられている。
【０００３】
しかし、ポリエステルは加水分解により機械物性が低下するため、長期にわたって使用する場合、或いは湿気のある状態で使用する場合においては加水分解を抑制すべく様々な検討がなされてきた。特に、太陽電池フロントシート用フィルムにおいては、屋外にて２０年以上の耐用年数と光学特性が要求されることから、高い耐加水分解性、伸度保持率、光学特性が必要である。
【０００４】
例えば、特許文献１には、耐加水分解性が改善されたＯＣＰ不溶物の少ないポリエステル組成物が記載されており、直重法での製造方法についても詳細に記載がなされている。
しかし、直重法で製造するに際しては、微量ではあるが白色異物が生成し、フィッシュアイの原因になることから、光学用途への適用が困難である。
特許文献２には、異物が少ないポリエステルの製造方法について記載されているが、開示されているのは異物（フィッシュアイ）が８平方センチメートルあたり３０個以上含有する技術であり、光学用途に用いるには不十分である。
【先行技術文献】
【特許文献】
【０００５】
【特許文献１】国際公開第２０１１／５２２９０号
【特許文献２】特開２００７−７０４６２号公報
【発明の概要】
【発明が解決しようとする課題】
【０００６】
本発明の目的は、これら従来の欠点を解消せしめ、安価で、白色異物が少なく、耐加水分解性、伸度保持率、光学特性に優れ、太陽電池フィルム用途として好適なポリエステル組成物の製造方法を提供することにある。
【課題を解決するための手段】
【０００７】
すなわち、ジカルボン酸成分とジオール成分とをエステル化反応し、次いで重縮合反応を行い、連続的にポリエステルを製造するに際して、エステル化反応率が９０〜９５％、温度が２３０〜２４０℃であるエステル化反応物に、得られるポリエステル組成物に対して１．０〜３．０ｍｏｌ／ｔｏｎのリン酸アルカリ金属化合物を０．２０〜０．５０ｗｔ％のジオール溶液と１．５〜５．０ｍｏｌ／ｔｏｎのリン酸とを連続的に添加し、重縮合触媒の存在下、重縮合反応することを特徴とするポリエステル組成物の製造方法により達成される。
【発明の効果】
【０００８】
本発明によれば、長期の耐加水分解性、光学特性に優れるポリエステル組成物を提供することができる。また、本発明の組成物を二軸延伸フィルムとすることで、磁材用途、コンデンサーなどの電気材料用途、包装用途等の用途、光学用途、特に、長期の耐加水分解性、光学特性を必要とする太陽電池フロントシート用フィルム用途に提供することができる。
【発明を実施するための形態】
【０００９】
本発明のポリエステル組成物の製造方法は、ジカルボン酸成分とジオール成分とをエステル化反応し、次いで重縮合反応を行い、連続的にポリエステルを製造するに際して、エステル化反応率が９０〜９５％、温度が２３０〜２４０℃であるエステル化反応物に、得られるポリエステル組成物に対して１．０〜３．０ｍｏｌ／ｔｏｎのリン酸アルカリ金属化合物を０．２０〜０．５０ｗｔ％のジオール溶液と１．５〜５．０ｍｏｌ／ｔｏｎのリン酸とを連続的に添加し、重縮合触媒の存在下、重縮合反応することを特徴とするポリエステル組成物の製造方法である。
【００１０】
本発明におけるジカルボン酸成分としては、芳香族ジカルボン酸、鎖状脂肪族カルボン酸、脂環式ジカルボン酸等の種々のジカルボン酸成分を用いることができる。その中でもポリエステル組成物の機械的特性、耐熱性、耐加水分解性の観点から、芳香族ジカルボン酸であることが好ましい。特には、テレフタル酸、イソフタル酸、ナフタレンジカルボン酸が重合性、機械的特性から好ましい。
【００１１】
本発明におけるジオール成分としては、各種ジオールを用いることができる。例えば、エチレングリコール、１，２−プロパンジオール、１，３−プロパンジオール、ブタンジオール、２−メチル−１，３−プロパンジオール、ヘキサンジオール、ネオペンチルグリコールなどの脂肪族ジオール、脂環式ジオールとしてはシクロヘキサンジメタノール、シクロヘキサンジエタノール、デカヒドロナフタレンジメタノール、デカヒドロナフタレンジエタノール、ノルボルナンジメタノール、ノルボルナンジエタノール、トリシクロデカンジメタノール、トリシクロデカンジエタノール、テトラシクロドデカンジメタノール、テトラシクロドデカンジエタノール、デカリンジメタノール、デカリンジエタノールなどの飽和脂環式１級ジオール、２，６−ジヒドロキシ−９−オキサビシクロ［３，３，１］ノナン、３，９−ビス（２−ヒドロキシ−１，１−ジメチルエチル）−２，４，８，１０−テトラオキサスピロ［５，５］ウンデカン（スピログリコール）、５−メチロール−５−エチル−２−（１，１−ジメチル−２−ヒドロキシエチル）−１，３−ジオキサン、イソソルビドなどの環状エーテルを含む飽和ヘテロ環１級ジオール、その他シクロヘキサンジオール、ビシクロヘキシル−４、４’−ジオール、２，２−ビス（４−ヒドロキシシクロヘキシルプロパン）、２，２−ビス（４−（２−ヒドロキシエトキシ）シクロへキシル）プロパン、シクロペンタンジオール、３−メチル−１，２−シクロペンタンジオール、４−シクロペンテン−１，３−ジオール、アダマンジオールなどの各種脂環式ジオールや、ビスフェノールＡ、ビスフェノールＳ、スチレングリコール、９，９−ビス（４−（２−ヒドロキシエトキシ）フェニル）フルオレン、９，９’−ビス（４−ヒドロキシフェニル）フルオレンなどの芳香環式ジオールが例示できる。またジオール以外にもトリメチロールプロパン、ペンタエリスリトールなどの多官能アルコールも用いることができる。また、上記成分の２種類以上を組み合わせて使用しても構わない。
【００１２】
さらに、必要に応じて耐熱安定剤や、酸化防止剤、帯電防止剤、紫外線吸収剤、顔料、蛍光増白剤等の添加物を加えても構わない。
【００１３】
本発明のポリエステル組成物の製造方法は、コスト面で有利なエステル化法を用いる。その際、エステル化反応性、耐熱性、耐加水分解性の観点から、エステル化反応開始前のジカルボン酸成分とジオール成分のモル比（ジオール成分／ジカルボン酸成分のモル比）は１．０５以上１．３０以下の範囲であることが好ましい。より好ましくは１．１０以上１．２５以下、さらに好ましくは１．１５以上１．２０以下である。モル比が１．０５以上であれば、エステル化反応が効率的に進み、生産のタイムサイクルが短くなり、生産性が良好となるため、商業的なプロセスとして好ましい。また、モル比が１．３０以下であれば、副生するジオール成分の２量体（ジエチレングリコール等）の増加を抑制でき、耐熱性、耐加水分解性の点などから好ましい。
【００１４】
本発明のポリエステル組成物の製造方法は、反応効率やコスト面で有利な連続的に重合を行う必要がある。反応槽の数は、特に制限はないが、反応効率の点からエステル化反応に１槽以上、重縮合反応に２槽以上用いることが好ましく、エステル化反応に２槽、重縮合反応に３槽用いることがさらに好ましい。
【００１５】
本発明に用いるリン化合物は、耐加水分解性の点からリン酸アルカリ金属化合物およびリン酸を併用することが必要である。リン酸アルカリ金属化合物とリン酸の緩衝作用により、加水分解反応を抑制し、耐加水分解性を向上させることが可能となる。
【００１６】
リン酸アルカリ金属化合物は、リン酸二水素ナトリウム、リン酸水素二ナトリウム、リン酸三ナトリウム、リン酸二水素カリウム、リン酸水素二カリウム、リン酸三カリウム、リン酸二水素リチウム、リン酸水素二リチウム、リン酸三リチウムなどが挙げられる。その中でも、リン酸二水素ナトリウム、リン酸二水素カリウムが耐加水分解性の点から好ましい。
【００１７】
リン酸アルカリ金属化合物の添加量は、耐加水分解性の点から、得られるポリエステル組成物に対して１．０ｍｏｌ／ｔｏｎ以上３．０ｍｏｌ／ｔｏｎ以下であることが必要であり、１．０ｍｏｌ／ｔｏｎ以上２．０ｍｏｌ／ｔｏｎ以下であることが好ましい。１．０ｍｏｌ／ｔｏｎ未満では、十分な耐加水分解効果が得られない。また、３．０ｍｏｌ／ｔｏｎを超えると、耐加水分解性の低下および白色異物の増加に繋がる。白色異物はフィルムにした場合に異物（フィッシュアイ）となるため、好ましくない。
【００１８】
リン酸の添加量は、耐加水分解性の点から、得られるポリエステルに対して１．５ｍｏｌ／ｔｏｎ以上５．０ｍｏｌ／ｔｏｎ以下であることが耐加水分解性の点から必要であり、さらには２．０ｍｏｌ／ｔｏｎ以上４．０ｍｏｌ／ｔｏｎ以下であることが耐加水分解性の点から好ましい。１．５ｍｏｌ／ｔｏｎ未満では、十分な耐加水分解効果が得られない。また、５．０ｍｏｌ／ｔｏｎを超えると、酸性が高く、ジオール成分の２量体が増加する。
【００１９】
リン酸アルカリ金属化合物は、白色異物の点から、０．２０ｗｔ％以上０．５０ｗｔ％以下のジオール溶液とすることが必要であり、０．３０ｗｔ％以上０．４５ｗｔ％以下が好ましい。０．２０ｗｔ％未満では、ジオール成分の量が多く、ジオール成分の２量体が増加する。また、０．５０ｗｔ％を超えると、濃度が高くなり白色異物が発生する。
【００２０】
リン酸アルカリ金属化合物およびリン酸のジオール溶液調製方法としては、特に限定されないが、リン酸アルカリ金属化合物が溶け残ることのないように調製することが重要であり、５０℃以上１００℃未満に加熱したジオールにリン酸アルカリ金属化合物を添加して溶解させ、常温まで冷却した後にリン酸を添加する方法が好ましい。
【００２１】
また、リン酸アルカリ金属化合物およびリン酸以外に、亜リン酸、リン酸トリメチルやリン酸トリエチルのようなリン酸エステル、エチルジエチルホスホノアセテートなどのリン化合物を併用しても構わない。
【００２２】
本発明のポリエステル組成物の製造方法において、上記リン酸アルカリ金属化合物およびリン酸はエステル化反応率が９０％以上９５％以下のエステル化反応物に添加する必要がある。好ましくは、９２％以上９４％以下である。９０％未満では、エステル化反応の効率が低下し、エステル化反応の時間が長くなるため、ジオール成分の２量体が増加する。また、９５％を超えると、エステル化反応物の重合度が上がるため、リン酸アルカリ金属化合物と反応することにより、白色異物が粗大化する。
【００２３】
さらに、リン酸アルカリ金属化合物およびリン酸を添加する前のエステル化反応物の温度は２３０℃以上２４０℃以下である必要がある。好ましくは、２３２℃以上２３８℃以下である。２３０℃未満では、リン酸アルカリ金属化合物およびリン酸を添加した際、エステル化反応物が固化するため、撹拌機の故障や配管の詰まりを生じる。２４０℃を超えると、上記のリン酸アルカリ金属化合物が高温条件下でポリリン酸となり、白色異物となる。
【００２４】
リン酸アルカリ金属化合物およびリン酸の添加箇所は、エステル化反応槽、各槽への移送管のどちらでも構わないが、エステル化反応物のエステル化反応率および温度制御が容易となる移送管への添加がより好ましい。
【００２５】
本発明のポリエステル組成物は、助触媒として金属元素がアルカリ金属、アルカリ土類金属、マンガンより選ばれる少なくとも1種の金属塩を含有することが、耐熱性、耐加水分解性の点から好ましい。酢酸マンガン、水酸化マンガンなどのマンガン塩、酢酸マグネシウム、炭酸マグネシウム、水酸化マグネシウムなどのマグネシウム塩、酢酸カルシウム、水酸化カルシウムなどのカルシウム塩が好ましく、酢酸マンガンがさらに好ましい。
【００２６】
上記の金属塩はポリエステルに用いられるジオールの溶液とすることが好ましく、エステル化反応物に添加する際のジオール溶液の温度は２℃以上２５℃以下とことが好ましい。２℃以上であれば、エステル化反応物に添加した際、エステル化反応物が固化することがないため好ましい。また、２５℃以下であれば金属塩の析出がないため、白色異物と反応することによる異物の粗大化がなく、好ましい。温度の制御は、特に限定されないが、金属塩のジオール溶液を保管する容器の周囲を冷却液で包囲するジャケット方式が好ましい。冷却液は、冷却装置を用いても良いが、コスト面から、１５〜２０℃に管理された工業用水を用いることが望ましい。
【００２７】
また、金属塩のジオール溶液の添加により、エステル化反応物の低温化が容易であることからリン酸アルカリ金属化合物およびリン酸の添加前に添加することが好ましい。
【００２８】
本発明のポリエステル組成物は、１５５℃の水蒸気下で４時間処理した際のカルボキシル末端基増加量（ΔＣＯＯＨ）が３０ｅｑ／ｔｏｎ以下であることが、耐加水分解性の点から好ましく、特に２５ｅｑ／ｔｏｎ以下であることが好ましい。ΔＣＯＯＨを３０ｅｑ／ｔｏｎ以下とするには、リン酸／リン酸アルカリ金属塩のような緩衝剤等により分解反応速度を抑制することが重要である。ΔＣＯＯＨの下限としては、低いほど耐加水分解性が良好となるが、エステル結合を有するポリエステルでは５ｅｑ／ｔ程度であると考える。
【００２９】
本発明のポリエステル組成物は、耐加水分解性、フィルム成形性の点から、固有粘度が０．６０ｄｌ／ｇ以上０．９０ｄｌ／ｇ以下である必要があり、太陽電池フロントシート用途では、０．７０ｄｌ／ｇ以上０．８５ｄｌ／ｇ以下であることがさらに好ましい。
【００３０】
本発明のポリエステル組成物は、カルボキシル末端基量が３０ｅｑ／ｔｏｎ以下であることが好ましく。より好ましくは２０ｅｑ／ｔｏｎ以下である。さらに好ましくは、１２ｅｑ／ｔｏｎ以下である。カルボキシル末端基量の下限としては、低いほど耐加水分解性が良好となるが、従来の重縮合反応、固相重合反応では５ｅｑ／ｔｏｎ程度と考える。カルボキシル末端基量を０ｅｑ／ｔｏｎとするためには過剰量の末端封止剤が必要である３０ｅｑ／ｔｏｎ以上では、カルボキシル末端基量が過剰であり、耐加水分解性に対し、上記リン酸アルカリ金属化合物およびリン酸の顕著な効果が見られない。
【００３１】
エステル化反応としては、溶融状態のエステル化反応物を２４０℃以上２６０℃以下で撹拌しながら、テレフタル酸とエチレングリコールのスラリーを徐々に添加し、水を留出させる、従来の方法を用いることができる。リン酸アルカリ金属化合物およびリン酸のジオール溶液は、エステル化反応開始前から、重縮合反応を開始するまでの間のエステル化反応率が９０〜９５％であるエステル化反応物に添加する必要がある。
【００３２】
重縮合反応条件としては、最終到達温度を２７５℃以上２８５℃以下の温度で重縮合反応を行うことが耐加水分解性の点から好ましい。
【００３３】
重縮合反応触媒としては、公知の化合物を使用することができ、例えば、三酸化アンチモン、チタンアルコキシド、チタンキレート化合物、二酸化ゲルマニウムなどを挙げることができ、中でも重縮合反応性、耐熱性の点から三酸化アンチモンであることが好ましい。
【００３４】
このようにして得られたポリエステル組成物は、さらにカルボキシル末端基量を低減することにより、耐加水分解性を向上させるために、固相重合反応を行うことが好ましい。
【００３５】
固相重合反応条件としては、固有粘度０．５ｄｌ／ｇ以上０．６ｄｌ／ｇ以下の範囲に到達した時点で重縮合反応を終了し、チップ化したポリエステル組成物を、固相重合反応温度を２００℃以上２４０℃以下、真空度０．２ｋＰａ以下の条件で８時間以上固相重合反応を行うことが耐加水分解性の点から好ましい。
【００３６】
以下に、本発明のポリエステル組成物の具体的な製造方法について述べるがこれに限定するものではない。
【００３７】
第１エステル化反応槽でテレフタル酸とエチレングリコールのスラリー（エチレングリコール／テレフタル酸のモル比が１．０５〜１．３０）を８．４〜８．７ｔ／ｈｒの一定流量で連続的に添加し、２４５〜２５５℃で水を留出させながらエステル化反応率９０〜９５％までエステル化反応を行う。第１エステル化槽から第２エステル化槽へ移送する配管において、助触媒として５〜２５℃に温度調整した酢酸マンガン４水和物エチレングリコール溶液（５重量％）を酢酸マンガン４水和物として、ポリエステル組成物１００重量部に対して０．０７重量部（２．８ｍｏｌ／ｔｏｎ相当）となるよう１３５〜１４１ｋｇ／ｈｒを連続的に添加し、また、重縮合触媒として三酸化アンチモン０．０３重量部（１．０ｍｏｌ／ｔｏｎ相当）をエチレングリコールスラリー（２重量％）となるよう１０２〜１０６ｋｇ／ｈｒを連続的に添加する。
【００３８】
触媒の添加後、第１エステル化槽から第２エステル化槽へ移送する配管において、２３５℃なったエステル化反応物に、ポリエステル組成物１００重量部に対して、リン酸二水素ナトリウム２水和物のエチレングリコール溶液（３．５重量％）およびリン酸をリン酸二水素ナトリウム２水和物として０．０２６重量部（１．７ｍｏｌ／ｔｏｎ相当）とリン酸０．０２２重量部（２．２ｍｏｌ／ｔｏｎ相当）になるよう５０６〜５２５ｋｇ／ｈｒを連続的に添加する。白色異物をポリエステル組成物５ｇに対して１０個以下とするためには、リン酸二水素ナトリウム２水和物のエチレングリコール溶液が０．２重量％以上０．５０重量％以下とすることが必要である。さらに、湿熱処理後のカルボキシル末端基増加量を３０ｅｑ／ｔｏｎ以下とするためには、ポリエステル組成物に対するリン酸二水素ナトリウム２水和物の含有量を１．０ｍｏｌ／ｔｏｎ以上３．０ｍｏｌ／ｔｏｎ以下とする必要がある。
【００３９】
第２エステル化槽では、２５５℃で水を留出させながら、エステル化反応率９７％までエステル化反応を行い、エステル化反応を完了する。
【００４０】
重縮合反応においては、第１重縮合反応槽では、温度２６０℃、真空度１０ｋＰａ、第２重縮合反応槽では、温度２７５℃、真空度２．２ｋＰａ、第３重縮合反応槽では、温度２８０℃、真空度０．２ｋＰａで重縮合反応を行い、固有粘度０．５４相当の溶融粘度に達した時点で吐出し、ストランドカッターによりチップ化する。
得られたチップを固相重合反応温度２３０℃、真空度５０Ｐａで１２時間固相重合反応することにより固有粘度０．８０のポリエステル組成物を得ることができる。
【００４１】
このようにして得られたポリエステル組成物は、乾燥を経て、通常の押出機、Ｔダイにて押出し、二軸延伸することができ、太陽電池用フロントシートで必要とされる耐加水分解性、光学特性が良好となるばかりでなく、固有粘度が高く、耐加水分解性に優れることから、従来のフィルムに比べて薄膜化することが可能であり、太陽電池モジュールの小型化、軽量化に有利である。
【実施例】
【００４２】
（１）エステル化反応物のエステル化反応率
エステル化反応率については、下記の方法で、ポリエステルオリゴマーの全カルボキシル末端基量Ａと未反応カルボキシル末端基量Ｂとを求め、次式で算出する。
エステル化反応率（％）＝〔（Ａ−Ｂ）／Ａ〕×１００
全カルボキシル末端基量Ａについては、ポリエステルオリゴマーを水酸化カリウム水溶液で加水分解した後、０．５規定の塩酸溶液を用いて、自動滴定装置（平沼産業社製、ＣＯＭ−５５０）にて滴定して測定した。また、未反応カルボキシル末端基量Ｂについては、ポリエステルオリゴマーをＮ，Ｎ−ジメチルホルムアミドに溶解し、０．１規定の水酸化カリウムのメタノール溶液を用いて、自動滴定装置（平沼産業社製、ＣＯＭ−５５０）にて滴定して測定した。
【００４３】
（２）ポリエステル組成物の固有粘度
ポリマー０．１ｇをｏ−クロロフェノール１０ｍｌに１６０℃、２０分で溶解し、２５℃での溶液粘度を測定した。
【００４４】
（３）ポリエステル組成物中の金属元素の定量
蛍光Ｘ線分析装置（堀場製作所社製、ＭＥＳＡ−５００Ｗ型）を用いて、各元素に対する蛍光Ｘ線強度を求め、あらかじめ作成した検量線により測定した。
【００４５】
（４）ポリエステル組成物中のアルカリ金属量の定量
原子吸光分析法（日立製作所製：偏光ゼーマン原子吸光光度計１８０−８０。フレーム：アセチレン−空気）にて定量を行った。
【００４６】
（５）ポリエステル組成物のカルボキシル末端基量（ＣＯＯＨ）
Ｍａｕｌｉｃｅの方法によって測定した。（文献  Ｍ．Ｊ．Ｍａｕｌｉｃｅ，Ｆ．Ｈｕｉｚｉｎｇａ．Ａｎａｌ．Ｃｈｉｍ．Ａｃｔａ，２２  ３６３（１９６０））。エステル化反応物２ｇをｏ−クレゾール／クロロホルム（重量比７／３）５０ｍｌに溶解し、Ｎ／２０−水酸化ナトリウムメタノール溶液によって滴定し、エステル化反応物のカルボキシル末端基量を測定し、ｅｑ／ポリエステル１ｔｏｎの値で示した。
【００４７】
（６）ポリエステル組成物中のジエチレングリコールの定量
ポリエステル組成物のチップ０．５ｇをモノエタノールアミン中でアミン分解し、遊離したジエチレングリコールをガスクロマトグラフィーで測定した。なお、数値はポリエステル中のジエチレングリコールの重量％である。
【００４８】
（７）ポリマー中の白色異物の定量
固相重合反応前のポリマーのストランドもしくはチップを黒色台紙に５ｇ計量し、オーツカ光学株式会社製ＥＮＶ−Ｂを用いて白色異物をマーキングした。マーキングした白色異物について、ＳＥＭ観察を行い、最大直径が５μｍ以上の白色異物についてＳＥＭ−ＥＤＸにて元素分析を行った。
リン元素、及びアルカリ金属元素が検出された白色異物について個数をカウントした。１０個／５ｇ以下を合格とした。
【００４９】
（８）耐加水分解性評価（ΔＣＯＯＨ）
ポリエステル組成物のチップを１５５℃、水蒸気中で４時間処理した。
測定装置：ＰＲＥＳＳＥＲ  ＣＯＯＫＥＲ  ３０６ＳＩＩＩ（ＨＩＲＡＹＡＭＡ製作所（株）製）
カルボキシル末端基増加量（ΔＣＯＯＨ）は処理前後のサンプルで評価を行った。太陽電池用途において適用可能等と考えられるΔＣＯＯＨが３０ｅｑ／ｔ以下を合格とした。
【００５０】
（９）フィッシュアイの測定
偏光板を用いて、ポリエステル組成物の二軸延伸フィルム（厚み５０μｍ）のＡ４サイズあたりのフィッシュアイをマーキングし、ＳＥＭ−ＥＤＸによりリン元素、及びアルカリ金属元素の有無を確認した。リン元素、及びアルカリ金属元素を含むフィッシュアイの個数が０個／Ａ４のフィルムを合格とした。
【００５１】
（１０）ポリエステルフィルムの耐加水分解性（１２５℃、湿度１００％ＲＨの条件下６０時間放置後の伸度保持率）
二軸延伸されたフィルムを用いて、温度１２１℃、湿度１００％ＲＨで湿熱処理を行い、処理前のサンプルに対する処理後の伸度保持率が５０％となる時間を伸度半減期とした。
フィルムの伸度は、ＡＳＴＭ−ｄ８８２に規定された方法に従って、インストロンタイプの引張試験機を用いて、下記条件によって測定した。
・測定装置：オリエンテック（株）製フィルム強伸度測定装置
“テンシロンＡＭＦ／ＲＴＡ−１００”
・試料サイズ：幅１０ｍｍ×試長間１００ｍｍ
・引張速度：２００ｍｍ／分
・測定環境：温度２３℃、湿度６５％ＲＨ
太陽電池用途において適用可能と考えられる伸度半減期７５時間以上を合格とした。
【００５２】
（参考例１）リン酸二水素ナトリウム２水和物のエチレングリコール溶液およびリン酸の調製方法
６０℃に加熱したエチレングリコールにリン酸二水素ナトリウム２水和物を撹拌しながら添加し、濃度２．０重量％のリン酸二水素ナトリウム二水和物エチレングリコール溶解を調製した。調製した溶液を常温まで放冷した後、所定量のリン酸を添加し、撹拌した。各実施例において所定の濃度にエチレングリコールで希釈後使用した。
【００５３】
（参考例２）ポリエステル組成物の回分式での製造方法
２５５℃にて溶解したビスヒドロキシエチルテレフタレートが仕込まれたエステル化反応器に、テレフタル酸、エチレングリコール（テレフタル酸に対し１．１５倍モル）のスラリーをスネークポンプにて徐々に添加し、エステル化反応を進行させる。反応系内の温度は２５５℃になるようにコントロールし、反応率が９６％に到達した段階でエステル化反応を終了とする。
【００５４】
こうして得られた２５５℃のエステル化反応物に、助触媒として１８℃に温度調整した酢酸マンガン４水和物エチレングリコール溶液（５重量％）を酢酸マンガン４水和物として、ポリエステル組成物１００重量部に対して０．０７重量部（２．８ｍｏｌ／ｔｏｎ相当）、重縮合触媒として三酸化アンチモンを０．０３重量部（１．０ｍｏｌ／ｔｏｎ相当）となるように添加する。酢酸マンガン溶液添加後、エステル化反応物の温度は２５０℃となる。その後、参考例１に示す方法で調製したリン酸二水素ナトリウム２水和物のエチレングリコール溶液およびリン酸を、ポリエステル組成物１００重量部に対して、リン酸二水素ナトリウム２水和物のエチレングリコール溶液（３．５重量％）およびリン酸をリン酸二水素ナトリウム２水和物として０．０２６重量部（１．７ｍｏｌ／ｔｏｎ相当）とリン酸０．０２２重量部（２．２ｍｏｌ／ｔｏｎ相当）になるように添加する。
【００５５】
その後、重合装置内温度を徐々に２８０℃まで昇温しながら、重合装置内圧力を常圧から１３３Ｐａ以下まで徐々に減圧してエチレングリコールを留出させる。このとき、ポリエステル組成物のカルボキシル末端基量をより低くしたい場合は、重合温度を低く設定すると良い。所定の撹拌トルクに到達した段階で反応を終了とし、反応系内を窒素にて常圧にし、冷水にストランド状に吐出、カッティングし、ペレット状のポリエステル組成物を得る。
【００５６】
その後、得られたペレット状のポリエステル組成物を、１５０℃、４時間で予備結晶化させた後、２３０℃で５０Ｐａ程度の減圧下、１２時間固相重合反応する。
【００５７】
得られたポリエステル組成物を、窒素雰囲気下で押出機に供給し、押出温度２８０℃で４００メッシュのフィルターを通し、Ｔダイからキャスティングドラム（２０℃）にて急冷、静電印加法にてシート化した後に、縦延伸温度９０℃、縦延伸倍率３．８倍で縦延伸したのち、横延伸温度１１０℃、横延伸倍率３．８倍で延伸し、熱処理を２００℃で３秒行い、実効倍率で面倍率１３．２倍の二軸延伸フィルムを得る。
【００５８】
（実施例１）
第１エステル化槽にエチレングリコール／テレフタル酸のモル比が１．１５であるテレフタル酸とエチレングリコールからなるスラリーを、スネークポンプにて８．６ｔ／ｈｒの一定流量で連続的に供給し、反応物の温度を２４５℃〜２５５℃にコントロールしながら、エステル化反応率９２％までエステル化反応を行った。
【００５９】
第１エステル化槽から第２エステル化槽へ移送する配管において、助触媒として１８℃に温度調整した酢酸マンガン４水和物エチレングリコール溶液（５重量％）を酢酸マンガン４水和物として、ポリエステル組成物１００重量部に対して０．０７重量部（２．８ｍｏｌ／ｔｏｎ相当）となるよう１３８ｋｇ／ｈｒの一定流量で連続的に添加し、また重縮合触媒として三酸化アンチモン０．０３重量部（１．０ｍｏｌ／ｔｏｎ相当）をエチレングリコールスラリー（２重量％）となるよう１０４ｋｇ／ｈｒの一定流量で連続的に添加した。
【００６０】
触媒の添加後、第１エステル化槽から第２エステル化槽へ移送する配管において、エステル化反応率９３％、２３５℃なったエステル化反応物に、参考例１に示す方法で調製したリン酸二水素ナトリウム２水和物のエチレングリコール溶液およびリン酸を、ポリエステル組成物１００重量部に対して、リン酸二水素ナトリウム２水和物のエチレングリコール溶液（０．３５重量％）をリン酸二水素ナトリウム２水和物として０．０２６重量部（１．７ｍｏｌ／ｔｏｎ相当）とリン酸０．０２２重量部（２．２ｍｏｌ／ｔｏｎ相当）になるように連続的に添加した。リン酸二水素ナトリウム２水和物のエチレングリコール溶液およびリン酸添加後のエステル化反応物の温度は２２０℃であった。
【００６１】
第２エステル化槽では、２５５℃で水を留出させながら、エステル化反応率９７％までエステル化反応を行い、エステル化反応を完了させた。
【００６２】
重縮合反応においては、第１重縮合反応槽では、温度２６０℃、真空度１０ｋＰａ、第２重縮合反応槽では、温度２７５℃、真空度２．２ｋＰａ、第３重縮合反応槽では、温度２８０℃、真空度０．２ｋＰａで重縮合反応を行い、固有粘度０．５４相当の溶融粘度に達した時点で吐出し、ストランドカッターによりチップ化した。
【００６３】
得られたポリエステル組成物は固有粘度０．５４ｄｌ／ｇ、ジエチレングリコール０．８重量％、リン元素含有量３．１ｍｏｌ／ｔｏｎ、ナトリウム金属含有量１．７ｍｏｌ／ｔｏｎ、カルボキシル末端基量１７ｅｑ／ｔｏｎ、白色異物含有量が０個（得られたポリマーチップ５ｇについて拡大鏡（オーツカ光学株式会社製ＥＮＶ−Ｂ）による観察を行い、検出なし）と本発明の範囲内であった。このとき、リン元素含有量が添加量に対して減少しているのは、重縮合反応中に、エチレングリコールとともにリン化合物が系外へ飛散したためである。
【００６４】
得られたポリエステル組成物を１５０℃で４時間乾燥、結晶化させたのち、温度２３０℃、真空度５０Ｐａで１２時間固相重合反応を行い、固有粘度０．８０ｄｌ／ｇ、カルボキシル末端基量８ｅｑ／ｔｏｎ、ΔＣＯＯＨが２０ｅｑ／ｔのポリエステル組成物を得た。得られたポリエステル組成物を、窒素雰囲気下で押出機に供給し、押出温度２８０℃で４００メッシュのフィルターを通し、Ｔダイからキャスティングドラム（２０℃）にて急冷、静電印加法にてシート化した後に、縦延伸温度９０℃、縦延伸倍率３．８倍で縦延伸したのち、横延伸温度１１０℃、横延伸倍率３．８倍で延伸し、熱処理を２００℃で３秒行い、実効倍率で面倍率１３．２倍の二軸延伸フィルムを得た。結果を表１および表２に示す。
得られた二軸延伸フィルムは、白色異物起因のフィッシュアイが０個／Ａ４であり、太陽電池フロントシート用途等に良好なレベルであった。
【００６５】
（実施例２）
リン酸アルカリ金属化合物の種類を変更する以外は参考例１と同様にしてリン酸アルカリ金属化合物のエチレングリコール溶液およびリン酸を調製し、実施例１と同様にしてポリエステル組成物、二軸延伸フィルムを得た。結果を表１および表２に示す。
【００６６】
実施例２においては、リン酸二水素ナトリウム２水和物の代わりにリン酸二水素カリウム無水物を使用したところ、白色異物の量が若干増えたものの、フィッシュアイは見られず、問題ないレベルであった。
【００６７】
（実施例３、４）
第１エステル化槽に仕込むテレフタル酸とエチレングリコールの量を変更する以外は実施例１と同様にしてポリエステル組成物、二軸延伸フィルムを得た。結果を表１および表２に示す。
【００６８】
実施例３においては、第１エステル化槽へ添加するエチレングリコール／テレフタル酸のモル比を１．０５としたことにより、エステル化反応効率が低下し、エステル化反応の時間が長くなり、ジエチレングリコールの量が若干高くなったものの、問題ないレベルであった。
【００６９】
実施例４においては、第１エステル化槽へ添加するエチレングリコール／テレフタル酸のモル比を１．３０としたことにより、エチレングリコールの添加量が増加し、ジエチレングリコールの量が若干高くなったものの、問題ないレベルであった。
【００７０】
（実施例５〜８）
リン酸アルカリ金属化合物の添加量とリン酸の割合を変更する以外は実施例１と同様にしてポリエステル組成物、二軸延伸フィルムを得た。結果を表１および表２に示す。
【００７１】
実施例５、６においては、リン酸の量をそれぞれ３．５、２．８ｍｏｌ／ｔｏｎとしたことにより、ｐＨはそれぞれ３、３．５となり、酸性が高いことから、ジエチレングリコールの量が増加したものの、問題ないレベルであった。
【００７２】
実施例７、８においては、リン酸アルカリ金属化合物の量をそれぞれ２．１、２．５ｍｏｌ／ｔｏｎとしたことにより、リン酸アルカリ金属化合物の量が増え、白色異物が若干増えたものの、フィッシュアイは見られず、問題ないレベルであった。
【００７３】
（実施例９〜１５）
酢酸マンガン４水和物エチレングリコール溶液の濃度、温度、種類を変更する以外は実施例１と同様にしてポリエステル組成物、二軸延伸フィルムを得た。結果を表１および表２に示す。
【００７４】
実施例９、１０においては、酢酸マンガン４水和物エチレングリコール溶液の濃度をそれぞれ２．０、２．５ｗｔ％としたことにより、溶媒であるエチレングリコールの量が増え、ジエチレングリコールの量が若干増えたものの、問題ないレベルであった。
【００７５】
実施例１１、１２においては、酢酸マンガン４水和物エチレングリコール溶液の濃度をそれぞれ４．５、５．０ｗｔ％としたことにより、溶媒であるエチレングリコールの量が減り、リン酸アルカリ金属化合物およびリン酸を添加する前のエステル化反応物のエステル化反応率が低下し、またエステル化反応物の温度が上昇した。その結果、白色異物の量は若干増えたものの、フィッシュアイは見られず、問題ないレベルであった。
【００７６】
実施例１３においては、冷却器で５℃に調製した冷水を用いて、酢酸マンガン貯槽の温度を５℃に調整した酢酸マンガン４水和物エチレングリコール溶液を添加したことにより、リン酸アルカリ金属化合物およびリン酸を添加する前のエステル化反応物の温度が２３０℃となった。その結果、リン酸アルカリ金属化合物およびリン酸の添加後のエステル化反応物の温度が２１５℃となったが、撹拌機のトルク上昇や移送ラインの詰まりは発生せず、問題なかった。また、エステル化反応物の温度が下がったことにより、エステル化反応の時間長くなり、ジエチレングリコールの量が若干高くなったものの、問題ないレベルであった。
【００７７】
実施例１４においては、酢酸マンガン貯槽の温度は２５℃に調整した酢酸マンガン４水和物エチレングリコール溶液を添加したことにより、リン酸アルカリ金属化合物およびリン酸を添加する前のエステル化反応物の温度が２３８℃となった。その結果、白色異物の量が若干増えたものの、フィッシュアイは見られず、問題ないレベルであった。
【００７８】
実施例１５においては、酢酸マグネシウムを用いたことにより、カルボキシル末端基量が若干高くなったものの、ΔＣＯＯＨ、伸度半減期は問題ないレベルであった。
【００７９】
（実施例１６〜１９）
重縮合反応の最終到達温度を変更する以外は実施例１と同様にしてポリエステル組成物、二軸延伸フィルムを得た。結果を表１および表２に示す。
【００８０】
実施例１６、１７においては、重縮合反応の最終到達温度をそれぞれ２７５、２７７℃としたことにより、カルボキシル末端基量が減少し、耐加水分解性良好であった。重縮合反応の時間が延びたため、生産性が若干低下したが、問題ないレベルであった。
【００８１】
実施例１８、１９においては、重縮合反応の最終到達温度を２８３、２８５℃としたことにより、熱履歴が増し、カルボキシル末端基量が若干高くなったものの、ΔＣＯＯＨ、伸度半減期は問題ないレベルであった。
【００８２】
（実施例２０）
固相重合反応を実施せず、重縮合反応の最終到達温度と固有粘度を変更する以外は実施例１と同様にしてポリエステル組成物、二軸延伸フィルムを得た。結果を表１および表２に示す。
【００８３】
実施例２０については、固相重合反応を実施せず、固有粘度を０．７０としたことにより、カルボキシル末端基量が若干高くなったものの、ΔＣＯＯＨ、伸度半減期は問題ないレベルであった。
【００８４】
（比較例１、２）
リン酸アルカリ金属化合物およびリン酸を添加する前のエステル化反応物のエステル化反応率を変更する以外は実施例１と同様にしてポリエステル組成物、二軸延伸フィルムを得た。結果を表１および表２に示す。
【００８５】
比較例１においては、エステル化反応率が低下し、エステル化反応の時間が長くなり、ジエチレングリコールの量が増えると共にΔＣＯＯＨが高く、伸度半減期が短くなり、耐加水分解性が不十分であった。また、生産性が低下した。
【００８６】
比較例２においては、エステル化反応率が高くなり、白色異物が発生し、フィッシュアイが見られた。
【００８７】
（比較例３）
リン酸アルカリ金属化合物およびリン酸を添加する前のエステル化反応物の温度を２２５℃に変更し、実施例１と同様にしてポリエステル組成物の重縮合反応を実施した。結果を表１および表２に示す。
【００８８】
その結果、リン酸アルカリ金属化合物およびリン酸を添加した後、エステル化反応物の温度が２１０℃となり、第２エステル化槽の撹拌機のトルク上昇がみられたため、該条件での生産を中止した。
【００８９】
（比較例４）
リン酸アルカリ金属化合物およびリン酸を添加する前のエステル化反応物の温度を２４５℃に変更する以外は実施例１と同様にしてポリエステル組成物、二軸延伸フィルムを得た。結果を表１および表２に示す。リン酸二水素ナトリウム２水和物が高温に晒されることにより、白色異物が増加し、フィッシュアイが見られた。
【００９０】
（比較例５、６、１１）
リン酸アルカリ金属化合物の添加量を変更する以外は実施例１と同様にしてポリエステル組成物、二軸延伸フィルムを得た。結果を表１および表２に示す。
【００９１】
比較例５においては、リン酸アルカリ金属化合物の添加量を、得られるポリエステル組成物に対し、０．９ｍｏｌ／ｔｏｎとしたことにより、ΔＣＯＯＨが高く、伸度半減期が短くなり、耐加水分解性において不十分であった。
【００９２】
比較例６においては、リン酸アルカリ金属化合物の添加量を、得られるポリエステル組成物に対し、３．１ｍｏｌ／ｔｏｎとしたことにより、ΔＣＯＯＨが高く、伸度半減期が短くなったと共に白色異物量、フィッシュアイが増加し、耐加水分解性、白色異物ともに不十分であった。
【００９３】
比較例１１においては、リン酸アルカリ金属化合物を添加しなかったことにより、ΔＣＯＯＨが高く、伸度半減期が短くなり、耐加水分解性において不十分であった。
【００９４】
（比較例７、８）
リン酸の添加量を変更する以外は実施例１と同様にしてポリエステル組成物、二軸延伸フィルムを得た。結果を表１および表２に示す。
【００９５】
比較例７においては、リン酸の添加量を、得られるポリエステル組成物に対し、１．４ｍｏｌ／ｔｏｎとしたことにより、ΔＣＯＯＨが高く、伸度半減期が短くなり、耐加水分解性が不十分であった。
【００９６】
比較例８においては、リン酸の添加量を、得られるポリエステル組成物に対し、５．１ｍｏｌ／ｔｏｎとしたことにより、ジエチレングリコールの量が増えると共にΔＣＯＯＨが高く、伸度半減期が短くなり、耐加水分解性が不十分であった。
【００９７】
（比較例９、１０）
リン酸二水素ナトリウム２水和物エチレングリコール溶液の濃度を変更する以外は、実施例１と同様にしてポリエステル組成物、二軸延伸フィルムを得た。結果を表１および表２に示す。
【００９８】
比較例９においては、リン酸二水素ナトリウム２水和物／エチレングリコール溶液の濃度が濃くなることにより、白色異物が増え、フィッシュアイが見られ、不十分であった。
【００９９】
比較例１０においては、溶媒としてのエチレングリコールの量が増え、エステル化反応の時間が長くなり、ジエチレングリコールの量が増えると共にΔＣＯＯＨが高く、伸度半減期が短くなり、耐加水分解性が不十分であった。また、生産性が低下した。
【０１００】
（比較例１２）
リン酸アルカリ金属化合物を添加せず、また、固相重合反応をせずに固有粘度０．７０とする以外は実施例１と同様にしてポリエステル組成物、二軸延伸フィルムを得た。結果を表１および表２に示す。
【０１０１】
比較例１２においては、リン酸アルカリ金属化合物を添加せず、また、固相重合反応をせずに固有粘度０．７０としたことにより、ΔＣＯＯＨが高く、伸度半減期が短くなり、耐加水分解性において不十分であった。
【０１０２】
（比較例１３）
参考例２に示す回分式の製造方法を用いてポリエステル組成物、二軸延伸フィルムを得た。結果を表１および表２に示す。回分式で製造することにより、エステル化反応物のエステル化反応率および温度が増加し、白色異物が増え、フィッシュアイが見られ、不十分であった。
【０１０３】
【表１】
2014156528.tif 000002
【０１０４】
【表２】
2014156528.tif 000003